Технология "Рубонит"

1. Технология низкотемпературного борирования «Рубонит», производящаяся в расплаве на основе эвтектики Li-K-Na содержанием не менее 45-50%, а также двух и более борсодержащих компонентов, в качестве которых может использоваться борный ангидрид, карбид бора, аморфный бор и т.д., отличающаяся тем, что проводится при пониженных температурах (от 580°С), при этом расплав имеет хорошую жидкотекучесть за счет использования высокого содержания эвтектической смеси, а технологичность расплава обеспечивает стабильное протекание процесса борирования, получение хорошо воспроизводимых результатов, максимально снижается унос расплава после обработки на деталях.
2. Технология по п.1, отличающаяся тем, что для перлитных сталей температура процесса борирования назначается от 580°С, а для мартенситных, аустенитных сталей и аустенитного чугуна по типу Нирезист от 700°С.